(57)【特許請求の範囲】
【請求項１】
ガラス基材又はガラスセラミック基材に装飾コーティングを施与する方法であって、以下の工程：
−  テクスチャ表面を有する第一の層を施与する工程、その際、前記第一の層をガラスフラックスとして施与し、かつ前記第一の層は、顔料粒子及び／又は充填剤粒子を有し、前記第一の層は最大テクスチャ深さが０．１〜５μｍであり、前記第一の層の前記最大テクスチャ深さが、最大層厚の４０％を上回る、
−  更なる層として第二の層を前記第一の層に施与する工程、その際、前記更なる層が前記テクスチャ表面を少なくとも部分的に満たすことで、前記第一の層の材料が段階的に前記第二の層の材料に移行し、前記施与される第二の層が、少なくとも部分的にポリマーの層であり、前記第二の層の材料が顔料又は着色剤を有する、
を有する方法。
【請求項２】
前記第一の層を焼き付け、その際、ガラスフラックス粒子は溶融し、顔料粒子及び／又は充填剤粒子はそのままの状態であることを特徴とする、請求項１記載の装飾コーティングを施与する方法。
【請求項３】
顔料粒子及び／又は充填剤粒子をガラスフラックスによって埋め込むことを特徴とする、請求項１又は２記載の装飾コーティングを施与する方法。
【請求項４】
前記第一の層及び／又は前記第二の層の材料が、顔料を５０％を上回る割合で有することを特徴とする、請求項１から３までのいずれか１項記載のガラス基材又はガラスセラミック基材に装飾コーティングを施与する方法。
【請求項５】
少なくとも前記第１の層が、顔料として金属酸化物粒子及び更なる無機材料を有することを特徴とする、請求項１から４までのいずれか１項記載のガラス基材又はガラスセラミック基材に装飾コーティングを施与する方法。
【請求項６】
少なくとも前記第一の層が、０．０５μｍを上回る平均粒度を有する顔料粒子を有することを特徴とする、請求項１から５までのいずれか１項記載のガラス基材又はガラスセラミック基材に装飾コーティングを施与する方法。
【請求項７】
前記第二の層として、ポリシロキサン、ポリシルセスキオキサン、ポリウレタン、エポキシ官能化シリコーン樹脂、及び／又はポリエステル官能化シリコーン樹脂を施与することを特徴とする、請求項１から６までのいずれか１項記載のガラス基材又はガラスセラミック基材に装飾コーティングを施与する方法。
【請求項８】
前記第一の層を、亀裂が形成されるような高い温度で焼き付けることを特徴とする、請求項１から７までのいずれか１項記載のガラス基材又はガラスセラミック基材に装飾コーティングを施与する方法。
【請求項９】
前記第一の層を、０．２〜３μｍの最大テクスチャ深さで施与すること特徴とする、請求項１から８までのいずれか１項記載のガラス基材又はガラスセラミック基材に装飾コーティングを施与する方法。
【請求項１０】
前記第一の層の前記最大テクスチャ深さが、最大層厚の８０％を上回ることを特徴とする、請求項１から９までのいずれか１項記載のガラス基材又はガラスセラミック基材に装飾コーティングを施与する方法。
【請求項１１】
前記第一の層として、３０％未満の閉鎖気孔率を有する層を施与することを特徴とする、請求項１から１０までのいずれか１項記載のガラス基材又はガラスセラミック基材に装飾コーティングを施与する方法。
【請求項１２】
前記第一の層として、１０％未満の閉鎖気孔率を有する層を施与することを特徴とする、請求項１１に記載のガラス基材又はガラスセラミック基材に装飾コーティングを施与する方法。
【請求項１３】
前記第一の層として、５％未満の閉鎖気孔率を有する層を施与することを特徴とする、請求項１１に記載のガラス基材又はガラスセラミック基材に装飾コーティングを施与する方法。
【請求項１４】
前記第一の層を、５００℃を上回る温度で焼き付けすることを特徴とする、請求項１から１３までのいずれか１項記載のガラス基材又はガラスセラミック基材に装飾コーティングを施与する方法。
【請求項１５】
前記第二の層の前記材料に、充填剤粒子及び／若しくは顔料粒子又は着色剤を添加することを特徴とする、請求項１から１４までのいずれか１項記載のガラス基材又はガラスセラミック基材に装飾コーティングを施与する方法。
【請求項１６】
前記第一の層及び前記更なる層として、単独で施与した場合、２９．０を上回るＬａｂ色空間の明度Ｌを有する層を施与し、その際、重なり合って配置された層は、２８．０未満の明度Ｌを有することを特徴とする、請求項１から１５までのいずれか１項記載のガラス基材又はガラスセラミック基材に装飾コーティングを施与する方法。
【請求項１７】
前記第一の層の下に、更なるテクスチャ層を施与することを特徴とする、請求項１から１６までのいずれか１項記載のガラス基材又はガラスセラミック基材に装飾コーティングを施与する方法。
【請求項１８】
コーティングされたガラス基材又はガラスセラミック基材を含む調理台であって、前記ガラス基材又はガラスセラミック基材が、ガラスフラックスに埋め込まれている顔料粒子を少なくとも有する第一の層並びに前記第一の層の構造を少なくとも部分的に満たす更なる層を有し、
前記更なる層が、顔料及び／又は着色剤を含むポリマー層であり、
前記第一の層及び前記更なる層は、不透明なコーティングを形成しており、
前記更なる層を部分的に省いて、省いた領域中で半透明な面を形成しており、
透明な又は半透明なポリマー層が、省いた領域が半透明なままであるように、省いた領域に施与されている、ことを特徴とする、前記調理台。
【請求項１９】
前記省かれた領域がディスプレイを組み込むためのものである、請求項１８に記載の調理台。
【請求項２０】
前記不透明なコーティングが、光沢のある底面コーティングである、請求項１８又は１９に記載の調理台。
【請求項２１】
前記ポリマー層が、ポリシロキサン層である、請求項１８から２０までのいずれか１項記載の調理台。
【請求項２２】
前記コーティングが光沢を有し、ＥＮ  ＩＳＯ  ２８１３に従ったＧ１の光沢度を有することを特徴とする、請求項１８から２１までのいずれか１項記載の調理台。
【請求項２３】
前記コーティングされた基材が黒色であることを特徴とする、請求項１８から２２までのいずれか１項記載の調理台。
【請求項２４】
前記第一の層の下に、更なるテクスチャ層が施与されている、請求項１８から２２までのいずれか１項記載の調理台。
【請求項２５】
コーティングされたガラス基材又はガラスセラミック基材を含む調理台であって、前記ガラス基材又はガラスセラミック基材が、ガラスフラックスに埋め込まれている顔料粒子を少なくとも有する第一の層を有し、
前記第一の層は最大テクスチャ深さが０．１〜５μｍを有し、前記第一の層の前記最大テクスチャ深さが、最大層厚の４０％を上回り、
前記第一の層の構造を少なくとも部分的に満たす更なる層を有し、
前記更なる層が、顔料及び／又は着色剤を含むポリマー層であり、
前記第一の層及び前記更なる層は、不透明なコーティングを形成している、前記調理台。
【請求項２６】
コーティングされたガラス基材又はガラスセラミック基材を含む調理台であって、前記ガラス基材又はガラスセラミック基材が、ガラスフラックスに埋め込まれている顔料粒子を少なくとも有する第一の層を有し、
前記第一の層は最大テクスチャ深さ０．１〜５μｍを有し、前記第一の層の前記最大テクスチャ深さが、最大層厚の４０％を上回り、
前記第一の層の構造を少なくとも部分的に満たす更なる層を有し、
前記更なる層が、透明な又は半透明なポリマー層であり、
前記第一の層及び前記更なる層が、半透明なコーティングを形成している、前記調理台。
【発明の詳細な説明】
【技術分野】
【０００１】
本発明は、ガラス基材又はガラスセラミック基材上の装飾被覆の製造法並びにそのような方法に従って製造されたガラス基材又はガラスセラミック基材に関する。殊に本発明は、底面コーティングを有するガラスセラミックス製の調理面(Kochflaeche)に関する。
【背景技術】
【０００２】
装飾コーティングを有するガラス基材又はガラスセラミック基材は、実地で知られている。この種のコーティングにおいて問題なのは、層系が高い熱負荷に曝されることである。そのため、電磁誘導調理面に用いられる場合、コーティングは５００℃までの温度に耐えなければならない。
【０００３】
実地では、この種のコーティングがどのように施与されることができるのか、既に多数の方法が知られている。
【０００４】
第一に、ＰＶＤ法を用いて堆積させられた金属層が知られており、これらは殊にスパッタリングを用いて施与される。スパッタ層は、高い輝度を有し、かつ金属の光学的印象を与える。
【０００５】
とはいっても、金属層のスパッタリングはかなり煩雑であるという欠点がある。殊に、例えば調理ゾーンのマーキングのために基材に部分的にのみ装飾層が備えられることになる場合、マスキングのための付加的な方法工程が必要になる。
【０００６】
更なる欠点は、殊に所望の色に関して、層の光学的印象を様々に変える方法が少ししか存在しないという点に基づいている。そのため、例えば、スパッタ法を用いて黒色の層を施与することは非常に煩雑である。
【０００７】
しばしば、更なる欠点は、層の導電性にあり、そうして、これらの層は、静電容量スイッチの前に配置されることには、たいてい適していない。
【０００８】
さらに実地では、シリコーン塗料をベースとする装飾コーティングが知られている。たしかに、これらは、例えばスクリーン印刷を用いて比較的容易に施与されうる。とはいっても、この種の層の機械的耐負荷能力は、通例、限られており、そのうえ、温度負荷が高いとコーティングの変色が起きる可能性がある。
【０００９】
さらに知られているのは、ガラスフラックスを用いた装飾コーティング、つまり、エナメルコーティングの施与である。この種のエナメルコーティングは、ガラスフラックス材料に付け加えられる、使用される顔料の選択により、ほぼ任意の色を作り出すことができるという利点を有する。
【００１０】
とはいっても、公知のガラスフラックスベースのコーティングは、通例、限られた層厚とその結果生じる不透明部を伴ってしか適用可能ではなく、かつ亀裂を形成しがちであり、これらは光学的印象にはっきりと影響を及ぼす。さらに、公知のエナメル層は、使用される基材を引張応力の状態にし、ひいては強度を低下させる。
【００１１】
亀裂形成を回避し、かつ製造された複合材料の機械的耐負荷能力を改善するために、多孔質のエナメルコーティングを施与することが知られている。しかし、これらはまた、細孔が可視光の波長領域にあるため、無光沢の外観が生じるという欠点を有する。文献ＥＰ１４３５７５９Ｂ１は、調理台上に装飾コーティングを施与する方法を記載しており、この方法の場合、上面に、無機顔料を有する緻密層が、かつ底面に、無機顔料を有する多孔質の層が施与される。下側の層における亀裂を必ず回避することが意図されている。調理台のための機械的安定性及び耐高温性の光沢のあるエナメル層は、これまで製造されえていなかった。
【００１２】
さらに知られているのは、ゾル−ゲル法を用いて製造されたコーティングであって、この場合、ゾル−ゲル材料に少なくとも１種の顔料又は充填剤が付け加えられる。しかし、この種のゾル−ゲル層も同様に、多くのケースで剥離又は亀裂形成を生ずる傾向にあり、それから複合材料上で局所的にはっきりと明るくなって現れる。
【００１３】
さらに、装飾コーティングとして光沢塗料を施与することが知られている。光沢塗料はまた、色座標(Farbort)の選択が制限されており、並びに暗色、殊に黒色のコーティングの場合には少なくとも貴金属ベースの塗料が用いられなければならず、製造費が高まるという欠点を有する。
【００１４】
本発明の課題：
それに従って、本発明の基礎を成している課題は、ガラス基材又はガラスセラミック基材に装飾コーティングを施与するにあたって、容易に基材に耐熱層を備えることができる方法を提供することである。
【００１５】
殊に本発明の課題は、コーティングの色座標を自由に選択し、かつ光沢のある層を施与することを可能にすることである。
【００１６】
発明の概要：
本発明の課題は、ガラス基材又はガラスセラミック基材上に装飾コーティングを施与する方法並びに従属請求項のいずれかに記載のコーティングされたガラス基材又はガラスセラミック基材によってだけで解決される。
【００１７】
本発明の有利な実施形態及び発展形態は、それぞれの下位請求項から読み取ることができる。
【００１８】
本発明は、ガラス基材又はガラス基材上に装飾コーティングを施与する方法に関する。
【００１９】
装飾コーティングとは、基材の光学的印象を変えるすべてのコーティングの意味を表す。好ましくは、コーティングは不透明又は半透明である。コーティングは、任意の色を有していてよい。
【００２０】
ガラス基材又はガラスセラミック基材として、好ましくは、透明かつ／又は耐熱性の材料を使用する。いわゆるゼロ膨張材料とも呼ばれるガラスセラミックのほかに、本発明のために耐熱性ガラスを使用することも考えられる。しかし、調理面に使用する場合は、通例、ガラスセラミック基材を使用する。透明な基材とは、可視領域で少なくとも部分的に透過性である基材の意味を表す。
【００２１】
基材は、好ましくは平面に形成されている。しかし、本発明のために湾曲した基材を使用することも考えられ、これらは、例えば暖炉覗き窓のために使用される。
【００２２】
本発明によれば、ガラスフラックスを用いて、まず、テクスチャ表面を有する第一の層を施与する。テクスチャ表面とは、表面レリーフを有する表面の意味を表す。施与した層は、つまり平面ではなく、谷状部及び山状部を有する。テクスチャ深さは、好ましくはマイクロメートル範囲にある。殊に、０．１〜５μｍ、有利には０．２〜３μｍ、特に有利には０．５〜２μｍの最大テクスチャ深さを予定している。
【００２３】
テクスチャ深さは、例えば、サンプル材料の表面プロファイルを、１０個のランダムに選択した１ｃｍ長の試験距離において、例えば走査型電子顕微鏡法により測定することによって突き止めることができる。
【００２４】
その際に突き止めた１０個の最大高低差の平均値が、本発明の意味における最大テクスチャ深さを表す。
【００２５】
このようなテクスチャ表面は、コーティングのために使用される材料に、以下でさらに詳細に説明するように、顔料粒子及び／又は充填剤粒子を添加することにより得られる。
【００２６】
第一のテクスチャ層上に、テクスチャ表面を少なくとも部分的に満たす、特に有利には完全に満たす、更なる層を施与して、第一の層の層材料が段階的に第二の層の材料に移行するようにする。第一の層を、領域的にのみ第二の層の層材料で満たすことも考えられる。
【００２７】
作り出した山−谷−プロファイルを第二の層の材料で満たすことによって、両方の材料から成る層系の材料組成は、基材から出発して層表面に至るまで、基材の表面では第一の層の材料のより高い割合が存在し（有利には、ほぼ１００％）、それに対して、層系の表面では第一の層の材料のより低い割合が存在する（有利には、ほぼ０％）ように変化する。
【００２８】
本発明者は、形成される層系が熱負荷を受けた場合でも、はっきりと目に見える変化、殊に亀裂に基づく明るい斑点を生ずる傾向がずっと僅かであることを見出した。
【００２９】
これは、おそらく、第一の層において亀裂が形成される場合でさえ、これらはふつう第二の層で覆い隠され、そうして、亀裂形成が存在しているにも関わらず、冒頭で述べた光学的外観における不均質部分が生じないことに因る。
【００３０】
さらに、目的に合わせた亀裂形成によって、それどころか、高められた耐高温性を有するゾーンが形成されえ、これにより層系全体がより高い耐高温性を有することになる。殊にこれは、ポリマー層が施与される、ガラスフラックスを用いて製造した第一の層に当てはまる。
【００３１】
当然の事ながら、本発明の意味においては、更なる層も存在していてよい。殊に、更なるカバー層及びシール層が考えられる。
【００３２】
本発明の更なる実施形態で予定しているように、第一の層及び更なる層から成る層系を、数μｍの高いテクスチャ深さを有する層上に施与することも考えられる。これは、殊にゾル−ゲル法を用いて施与された層であってよい。このような、好ましくは１０μｍを超える高いテクスチャ深さを有する更なるテクスチャ層により、例えばパターン、手触りがしっかりと感じられる面等が作り出さされうる。殊に、これらは、基材、殊に調理台の底面上にも配置されていてよい。
【００３３】
好ましくは、第一及び／又は第二の層の材料は、顔料を、殊に５０％を上回る割合（別記していない限り、％値は常に質量％で示される）で含む。
【００３４】
殊に第一の層として、好ましくは、６０％を上回る高い顔料割合を有する層を使用する。
【００３５】
顔料として、好ましくは金属酸化物を使用する。これらは、殊に、コバルト酸化物／コバルトスピネル、コバルト−アルミニウムスピネル、コバルト−チタンスピネル、コバルト−クロムスピネル、コバルト−ニッケル−マンガン−鉄−クロム酸化物／コバルト−ニッケル−マンガン−鉄−クロムスピネル、コバルト−ニッケル−亜鉛−チタン−アルミニウム酸化物／コバルト−ニッケル−亜鉛−チタンアルミニウムスピネル、鉄酸化物、鉄−クロム酸化物、鉄−クロム−亜鉛−チタン酸化物、銅−クロムスピネル、ニッケル−クロム−アンチモン−チタン酸化物、チタン酸化物、ジルコニウム−ケイ素−鉄酸化物／ジルコニウム−ケイ素−鉄スピネル等であってよい。
【００３６】
顔料として、すべての考えられる吸収顔料、殊に板状顔料又は棒状顔料も考慮に入れられる。コーティングされたエフェクト顔料を使用することも可能である。
【００３７】
さらに、殊に第一の層に充填剤を添加してもよく、これらは、殊に、ＳｉＯ2粒子、アルミナ粒子、ヒュームドシリカ、ソーダ石灰ガラス球、アルカリアルミノケイ酸ガラス球又はホウケイ酸ガラス球、ガラス中空球であってよい。
【００３８】
顔料粒子及び／又は充填剤の高い割合と一緒に、高いテクスチャ深さを有する層が形成される。
【００３９】
その際、好ましくは、層をガラスフラックス粒子が溶融するような高い温度で焼き付けし、ここで、充填剤及び／又は顔料粒子は、高いテクスチャ深さを有する緻密な層を得るために、実質的にそのままの状態である。
【００４０】
緻密な層とは、殊に、５％未満の閉鎖気孔率を有する層の意味を表す。
【００４１】
そのため、殊に、ポリマー層が更なる層として満たされる、半透明な粗い第一の層が、全体として不透明な光沢のある底面コーティングを提供するために形成される。
【００４２】
更なる層を部分的に省いて、省いた領域中で半透明な面を得ることも考えられる。この半透明な領域は、殊にディスプレイを組み込むために用いてよい。特に、更なる層の施与のためにスクリーン印刷法を使用することで、省いた領域を容易に製造することが可能になる。
【００４３】
当然の事ながら、省いた領域は、それでもやはり、更なる第三の層材料を含んでもよい。
【００４４】
そのため、例えば、省いた領域中では、第一の層上に透明なポリマー層を施与することが可能である。さらに、省いた更なる層とは別の着色剤を含む半透明な層を施与することが考えられる。そのため、省いた領域は半透明なままであり、かつ光学的外観の点で、隣接する層系に合わせることができる。
【００４５】
第一の層の層厚は、好ましくは、０．１μｍから１０μｍの間、特に有利には１μｍから５μｍの間である。更なる層は、好ましくは、１μｍから１００μｍの間の厚さを有する。
【００４６】
好ましくは第一の層の最大テクスチャ深さは、最大層厚の４０％を上回り、有利には８０％を上回り、特に有利には９０％を上回る。
【００４７】
第一の層のガラスフラックス材料として、結晶性又はガラス様の無機材料を使用してよい。
【００４８】
ガラスフラックス材料は、好ましくは微粒子の形で準備し、かつ場合により顔料粒子及び／又は充填剤粒子と混合する。
【００４９】
好ましくは、ケイ酸ガラス、例えばホウケイ酸ガラス、亜鉛−ホウケイ酸ガラス、ビスマス−ホウケイ酸ガラス、酸化ケイ素ガラス、亜鉛−ケイ酸ガラス、ビスマス−ケイ酸ガラス、アルミノケイ酸ガラス、インバートガラス、さもなければホウ酸ガラス及びリン酸ガラス、例えば亜鉛−ホウ酸ガラス、ビスマス−ホウ酸ガラスを使用する。
【００５０】
第一の層は、好ましくは、５００℃を上回る、特に有利には６００℃を上回る温度で焼き付ける。
【００５１】
本発明の意味における“焼き付ける”とは、層材料を硬化するという意味を表す。ガラスフラックスの場合、殊に材料は、ガラスフラックス材料が溶融し、かつ単に焼結しないような高い温度で焼き付けする。
【００５２】
加熱は、好ましくは、細孔形成を引き起こす可能性のある蒸発プロセスを起こさずに、ガラスフラックス材料の密度が高まるように、素早くかつ短時間で行う。しかし、ガラスフラックス材料は、あてがわれた顔料粒子及び／又は充填剤を完全に湿らせるように希溶液状でなければならない。
【００５３】
更なる層の層材料として、好ましくはポリマーを使用する。殊に、ポリシロキサン、ポリシルセスキオキサン、ポリウレタン、エポキシ官能化シリコーン樹脂及び／若しくはポリエステル官能化シリコーン樹脂又はゾル−ゲルを使用してよい。
好ましくは、更なる層に、顔料、殊に無機顔料及び／若しくは充填剤、並びに／又は有機着色剤も混ぜている。
【００５４】
充填剤として、殊に、シリカ粒子、アルミナ粒子、ヒュームドシリカ、ソーダ石灰ガラス球、アルカリアルミノケイ酸ガラス球又はホウケイ酸ガラス球、ガラス中空球を使用する。
【００５５】
顔料として、すべての考えられる吸収顔料、殊に板状顔料又は棒状顔料が考慮に入れられる。
【００５６】
コーティングされたエフェクト顔料を使用することも考えられる。
【００５７】
着色剤として、十分に耐高温性である、すべての有機着色剤を使用してよい。
【００５８】
殊にディスプレイ領域においては、透明な層材料を第二の層に使用してよく、或いはまた、この層材料は、半透明な部分とディスプレイ領域との色対比を軽減するために着色されていてもよい。層の着色のために、散乱が僅かである半透明なコーティングを保証する種々の着色剤を使用してよい。
【００５９】
そのため、層材料に有機着色剤を添加してよい。暗色若しくは黒色のコーティングには、殊にＯｒａｓｏｌ(R)ＲＬｉを使用してよい。耐高温性の着色剤として、さらに、アゾ染料、例えばメチルオレンジ、アリザリンイエロー又はコンゴレッド；トリフェニルメタン染料、例えばマラカイトグリーン、エオシン、フルオレセイン、アウリン及びフェノールフタレイン；バット染料、例えばアントラキノン染料、インジゴ及びチオインジゴ；蛍光染料；ペリレン染料が適している。
【００６０】
同様に、例えば中心原子としてＣｒ、Ｃｕ、Ｎｉ、Ｚｎ又はＣｏを有するフタロシアニンを用いてよい。
【００６１】
第一の層のテクスチャを満たすことによって段階的な材料組成を有する層系を形成するポリマー層の使用の結果、緻密な、場合により光沢のある、高い熱負荷に耐える層系が生じる。結果生じるこの勾配層は、７体積％未満の気孔率を有し、したがって緻密である。横断面において、この値は突き止めることができる。ＢＥＴ法に従った窒素吸着において、５ｍ2／ｇ未満の層系の表面を測定し、これはまた緻密な勾配複合体(Gradientenverbund)の存在を裏付ける。
【００６２】
本発明によって、殊に、高い熱負荷に耐える黒色の光沢のある層を非常に簡単に作り出すことに成功する。殊に層は５００℃を超える短時間の温度負荷及び４００℃を超える長時間の負荷に耐える。
【００６３】
意想外にも、黒色の層は、第一の層と更なる層とを互いに組み合わせることによって作り出すことができ、単独で施与した場合、それぞれ２９．０を上回るＬａｂ色空間の明度Ｌを有する。つまり、これらの層は、どちらかといえば灰色の層であり、かつ所望の黒色の色印象を示さない。
【００６４】
意想外にも、これらの層を組み合わせた結果、２８．０を下回る、殊に２７．０を下回る明度Ｌが生じる。
【００６５】
このように暗色の耐熱層は、過去、高価な貴金属酸化物の使用によってしか提供することができておらず、この層は、加えて、僅かに褐色がかった色ズレを有していた。
【００６６】
第一の層及び／又は更なる層の層材料の施与は、好ましくは、印刷法を用いて、殊にスクリーン印刷を用いて行う。
【００６７】
そのため、非常に簡単かつ素早く、大面積の基材も完全にコーティングすることが可能である。
【００６８】
同時に、スクリーン印刷法の使用により、基材を部分的にのみコーティングすることが可能になる。つまり、特定の領域のみを印刷し、その際、他の領域はそのままにしておくことができる。殊に、調理台の場合、ディスプレイ領域又は調理面もそのままにしておくことができる。
【００６９】
加えて、多色の上面及び底面コーティングの組合せも可能である。
【００７０】
さらに、本発明は、前で記載したように製造可能である、コーティングされたガラス基材又はガラスセラミック基材に関する。
【００７１】
本発明によって、殊にＥＮ  ＩＳＯ  ２８１３に従ったＧ１の光沢度で光るコーティングを提供することができた。当然の事ながら、底面コーティングとして、基材側から見た光沢度を取り上げる。
【００７２】
図面の説明
本発明を、以下では、図１〜図１４と関連させてより詳細に説明する。
【００７３】
図１は、本発明の効果を示すために用いられる概略的な断面図を示す。
【００７４】
基材２及び勾配層から成るコーティングされたガラス基材又はガラスセラミック基材１を見ることができる。
【００７５】
勾配層は、ガラスフラックスを用いて施与された第一の層３を含み、この層は６０％を超える顔料粒子及びより小さい充填剤粒子を有する。
【００７６】
ランダムに配置された谷状部及び山状部を形成する顔料粒子が存在していることに基づき、更なる層４としてポリシロキサン層が満たされているテクスチャ表面が形成される。更なる層４も顔料粒子を有する。勾配層は底面コーティングとして使用し、すなわち、観察者は、層３及び４に向き合っている面から勾配層を見る。
【００７７】
勾配層は、好ましくは黒色かつ光沢がある。
【００７８】
より詳細には、以下の例において記載するように、層を施与してよい。
【００７９】
第一の層の層材料として、成分Ａに従った組成物を使用し、かつ更なる層のために成分Ｂに従った組成物を使用する。
【００８０】
成分Ａのマトリックス材料として、殊に結晶性及び／又はガラス様の無機材料を使用することができる。
【００８１】
有利には、ベースとなるこれらのガラスは、ケイ酸塩由来であってよく、例えばホウケイ酸ガラス、石英ガラス、亜鉛−ケイ酸ガラス、亜鉛−ホウケイ酸ガラス、ビスマス−ケイ酸ガラス、ビスマス−ホウケイ酸ガラス、アルミノケイ酸ガラス、ソーダ石灰ガラス、さもなければホウ酸ガラス、亜鉛−ホウ酸ガラス、ビスマス−ホウ酸ガラス又はリン酸ガラス並びにインバートガラスであってよい。
【００８２】
これらは、例えば以下の組成のガラスであってよい：
ホウケイ酸ガラス：
ＳｉＯ2：４５〜８５質量％
Ｂ2Ｏ3：５〜３０質量％
Ａｌ2Ｏ3：２〜２０質量％
Ｒ2Ｏ：２〜２０質量％、ここで、Ｒ2Ｏは、アルカリ金属酸化物である、
ＲＯ：０〜１０質量％、ここで、ＲＯは、アルカリ土類金属酸化物である、
ＲＯ2：０〜５質量％、ここで、ＲＯ2は、ＴｉＯ2及び／又はＺｒＯ2である、
ＺｎＯ：０〜１５質量。
【００８３】
ホウ酸亜鉛ガラス：
ＳｉＯ2：１０〜４５質量％
Ｂ2Ｏ3：５〜３０質量％
Ａｌ2Ｏ3：０〜１０質量％
Ｒ2Ｏ：０〜１０質量％、ここで、Ｒ2Ｏは、アルカリ金属酸化物である、
ＲＯ：０〜２５質量％、ここで、ＲＯは、アルカリ土類金属酸化物である、
ＲＯ2：０〜１０質量％、ここで、ＲＯ2は、ＴｉＯ2及び／又はＺｒＯ2である、
ＺｎＯ：１０〜７０質量。
【００８４】
コーティングされたガラス基材又はガラスセラミック基材は、より詳細には、以下の例と関連させて製造することができる：
【図面の簡単な説明】
【００８５】
【図１】本発明の効果を示すために用いられる概略的な断面を示す図
【図２】本質的な工程段階の概略的なフローチャートを示す図
【図３】コーティングされたガラスセラミック基材の様々なパターンの写真を示す図
【図４】本発明の実施例１に従って、成分Ａでコーティングされたガラスセラミック基材のスペクトル透過率を示す図
【図５】図３に示したパターンのＬａｂ系の明度値（Ｌ値）のグラフを示す図
【図６】異なる色の背面印刷(Hinterdruckung)によって色調の変化を示す図
【図７】６８０℃で焼き付けした、第一の層のガラスフラックスベースのコーティング材料の走査型電子顕微鏡写真を示す図
【図８】６８０℃で焼き付けした、第一の層のガラスフラックスベースのコーティング材料の走査型電子顕微鏡写真を示す図
【図９】図７及び図８に示した縮尺と比べて、より拡大した写真を示す図
【図１０】層の断面を示す図
【図１１】顔料粒子７０％を有し、そして７２５℃で焼き付けした第一の層の走査型電子顕微鏡写真を示す図
【図１２】顔料粒子７０％を有し、そして７２５℃で焼き付けした第一の層の走査型電子顕微鏡写真を示す図
【図１３】第二の層としてのシリコーン塗料で満たした層材料の走査型電子顕微鏡断面図を示す図
【図１４】第二の層としてのシリコーン塗料で満たした層材料の走査型電子顕微鏡断面図を示す図
【実施例】
【００８６】
例１
成分Ａを、ＣＥＲＡＮ  ＣＬＥＡＲＴＲＡＮＳ(R)型（サイズ２５０×３００ｍｍ、厚さ４ｍｍ）の透明なガラスセラミックプレートの底面に、面全体でスクリーン印刷（１８０メッシュスクリーン(Gewebestaerke)）を用いて塗布し、かつ７２５℃／１０分にて連続炉内で焼き付けする。成分Ａは、３５％が亜鉛−ホウケイ酸ガラス（軟化点Ｔs５７５℃）から成り、かつ６５％が黒色顔料（Ｃｕ−Ｃｒスピネル；ＣｕＣｒ2Ｏ4）から成り、両成分は、５μｍ未満の粒度Ｄ５０を有する。
【００８７】
こうして焼き付けした成分Ａは、１．８μｍの層厚を有し、手触りが滑らかであり、緻密及び非多孔質（乾いた水滴は、拭き取ることができる）、灰色（Ｄａｔａｃｏｌｏｒ社製測色器の結果：Ｌ＝２９．９；ａ＝−０．４；ｂ＝０．４）かつ半透明（５５０ｎｍでの透過率：１１％）である。
【００８８】
層の散乱を突き止めるために、サンプルをＰｅｒｋｉｎ  Ｅｌｌｍｅｒ社の分光計“Ｌａｍｂｄａ  ９００”で、積分球を用いた場合と用いない場合とで測定する。５５０ｎｍの波長では、積分球を用いた透過率は１１％であり、かつ球なしでは１％であり、すなわち、サンプルは、高い散乱光レベルを有する。
引き続き、更なる層を形成する成分Ｂ１を、同様に面全体でスクリーン印刷を用いて成分Ａに塗布する。
【００８９】
成分Ｂ１として、例えば公開公報ＤＥ１０２０１００３１８６６Ａ１に記載される、黒色のシリコーン塗料を使用する。これを７７メッシュスクリーンで印刷し、引き続き２００℃／４５分にて乾燥する。
【００９０】
こうして得られた成分Ｂ１は、１１μｍの層厚を有し、かつ単独で印刷すると灰色である（Ｌ＝３０．８；ａ＝−０．２５；ｂ＝−１．２）。
【００９１】
これに対して、成分Ａ及び成分Ｂ１からの得られた勾配層は、平滑、緻密、深みのある黒色（Ｌ＝２６．７；ａ＝−０．１；ｂ＝−０．７）であり、かつガラスセラミックを通して見ると（すなわち、上面から見て）光沢がある；可視領域全体における透過率は０％である（積分球を用いた場合と用いない場合の透過率測定）。Ｐｅｒｋｉｎ  Ｅｌｌｍｅｒ社の分光計“Ｌａｍｂｄａ  ９５０”で、反射について、成分Ａの単独層と、成分Ａ及びＢ１からの勾配層の両方を測定した。ヘイズ値の差は５．５％であり、すなわち、反射測定より、成分Ａからの層が高い散乱能を有し、その一方で、勾配複合体は、ほぼ散乱挙動を示さないことが確かめられる
【００９２】
こうして製造した、成分Ａ及びＢの材料から成る勾配層は、最大５００℃の短時間の温度負荷を受けるクックトップ(Kochplatte)の要件を満たす。
【００９３】
成分Ｂ１は、より詳細には、以下のように組成されていてよい：
ポリジメチルシロキサン：６０〜８０質量％
黒色顔料、殊に（Ｃｒ，Ｆｅ）（Ｎｉ，Ｍｎ）スピネル、Ｃｕ（Ｃｒ，Ｆｅ，Ｍｎ）2Ｏ4スピネル（ブラック  ２８）、Ｃｏ（Ｃｒ，Ｆｅ）2Ｏ4（ブラック  ２７）、（Ｎｉ，Ｆｅ）（Ｃｒ，Ｆｅ）Ｏ4スピネル（ブラック  ３０）、（Ｆｅ，Ｍｎ）2Ｏ3（ブラック  ３３）、（Ｆｅ，Ｍｎ）（Ｆｅ，Ｍｎ）2Ｏ4スピネル（ブラック  ２６）及び（Ｃｕ，Ｃｒ）Ｏx（ブラック  ２８）の群からのもの：１０〜４０質量％
５μｍから２０μｍの間のＤ９０値を有するグラファイト（合成と非合成の両方）５〜１５質量％。
【００９４】
例２
成分Ａを、ＣＥＲＡＮ  ＣＬＥＡＲＴＲＡＮＳ(R)型（サイズ２５０×３００ｍｍ、厚さ４ｍｍ）の透明なガラスセラミックプレートの底面に、面全体でスクリーン印刷を用いて塗布し、かつ７５０℃／１５分にて連続炉内で焼き付けする。
【００９５】
成分Ａは、粒度Ｄ５０が５μｍ未満の、ホウケイ酸ガラス（約６２０℃のＴs）２５％及び黒色顔料（Ｃｕ−Ｃｒスピネル）７５％を有する。
【００９６】
こうして焼き付けした成分Ａは、１．６μｍの層厚を有し、手触りが滑らかであり、緻密（非多孔質）、暗灰色（Ｌ＝３０．８；ａ＝−０．４；ｂ＝０．２）かつ半透明である。
【００９７】
引き続き、成分Ｂ２を、同様に面全体でスクリーン印刷（７７メッシュスクリーン）を用いて成分Ａに塗布し、かつ２３０℃／９０分にて乾燥する。成分Ｂ２として、灰色のシリコーン塗料を使用する。得られた成分Ａ及び成分Ｂ２からの勾配層は、平滑、緻密、不透明かつ暗灰色（Ｌ＝３０．１；ａ＝−０．７；ｂ＝−０．８）である。
【００９８】
こうして製造した勾配層を有するプレートは、最大５００℃の短時間の温度負荷を受けるクックトップの要件を満たす。
【００９９】
成分Ｂ２は、より詳細には、以下のように組成されていてよい：
ポリジメチルシロキサン：６０〜８０質量％
黒色顔料、殊に（Ｃｒ，Ｆｅ）（Ｎｉ，Ｍｎ）スピネル、Ｃｕ（Ｃｒ，Ｆｅ，Ｍｎ）2Ｏ4スピネル（ブラック  ２８）、Ｃｏ（Ｃｒ，Ｆｅ）2Ｏ4（ブラック  ２７）、（Ｎｉ，Ｆｅ）（Ｃｒ，Ｆｅ）Ｏ4スピネル（ブラック  ３０）、（Ｆｅ，Ｍｎ）2Ｏ3（ブラック  ３３）、（Ｆｅ，Ｍｎ）（Ｆｅ，Ｍｎ）2Ｏ4スピネル（ブラック  ２６）及び（Ｃｕ，Ｃｒ）Ｏx（ブラック  ２８）からのもの：１０〜２０質量％
ＴｉＯ2（白色顔料）１０〜２０質量％
５μｍから２０μｍの間のＤ９０値を有するグラファイト（合成と非合成の両方）５〜１５質量％。
【０１００】
例３
成分Ａを、ＣＥＲＡＮ  ＣＬＥＡＲＴＲＡＮＳ(R)型（サイズ２５０×３００ｍｍ、厚さ４ｍｍ）の透明なガラスセラミックプレートの底面に、面全体でスクリーン印刷（１８０メッシュスクリーン）を用いて塗布し、引き続き乾燥する。
【０１０１】
成分Ａは、９０％がホウケイ酸ガラス（約７５５℃のＴs）から成り、かつ１０％がエフェクト顔料（Ｍｅｒｋ社、Ｘｉｒａｌｌｉｃ(R)型−クリスタルシルバー）から成り、スクリーン印刷媒体が混ざっている。
引き続き、成分Ｂを、同様に面全体でスクリーン印刷（１４０メッシュスクリーン）を用いて成分Ａに塗布し、かつ８２５℃／１０分にて焼き付けする。
【０１０２】
成分Ｂは、３０％が亜鉛−ホウケイ酸ガラス（約５７５℃のＴs）から成り、かつ７０％が黒色顔料（Ｆｅ−Ｎｉ−Ｃｒスピネル）から成り、５μｍ未満のＤ５０を有する。
【０１０３】
成分Ｃ（＝Ｂ１）として、例１に記載したような黒色のシリコーン塗料を使用する。
【０１０４】
これを７７メッシュスクリーンで印刷し、引き続き２３０℃／４５分にて乾燥する。得られた成分Ａ、Ｂ及びＣからの勾配層は、平滑、緻密であり、かつ上面から見ると、光輝を放つ黒色である。
【０１０５】
成分Ａは、エフェクト顔料の含有量に差がある（例えば１〜１０％）、異なる組成のホウケイ酸ガラスを用いて製造してもよい。それにより、光学的様相は、例えば金色に光輝する黒色として又はステンレス色に光輝する黒色として変化しうる。
【０１０６】
こうして製造した勾配層は、最大５００℃の短時間の温度負荷を受けるクックトップの要件を満たす。
【０１０７】
例４
エフェクト顔料（Ｍｅｒｃｋ社、Ｉｒｉｏｄｉｎ(R)型；粒度＜２５μｍ）２５％を有するゾル−ゲル塗料（公開公報ＷＯ２０１０／０８１５３１Ａ１における製造に記載）を、ＣＥＲＡＮ  ＣＬＥＡＲＴＲＡＮＳ(R)型（サイズ２５０×３００ｍｍ、厚さ４ｍｍ）の透明なガラスセラミックプレートの底面に、スクリーン印刷（１４０メッシュスクリーン）により、幾何学模様及びレタリングの形で印刷し、１５０℃／１０分にて乾燥し、８μｍの層厚を得る。引き続き、勾配層を、例１に記載したように製造する。
【０１０８】
こうして得られたプレートは、上面（観察者側）から見て深みのある黒色であり（Ｌ＝２６．６；ａ＝−０．２；ｂ＝−０．７）、明るい、コントラストに富んだパターン、マーキング及びレタリングを有する（Ｌ＝６３；ａ＝−１．７；ｂ＝２．１）。
【０１０９】
こうして製造したプレートは、最大５００℃の短時間の温度負荷を受けるクックトップの要件を満たす。
【０１１０】
例５
成分Ａを、ＣＥＲＡＮ  ＣＬＥＡＲＴＲＡＮＳ(R)型（サイズ２５０×３００ｍｍ、厚さ４ｍｍ）の複数の透明なガラスセラミックプレートの底面に、面全体でスクリーン印刷（１００メッシュスクリーン）を用いて塗布し、かつ７２５℃／１０分にて焼き付けする。
【０１１１】
成分Ａは、３５％が亜鉛−ホウケイ酸ガラス（約５７５℃のＴs）から成り、かつ６５％が白色顔料（ＴｉＯ2）から成り、５μｍ未満のＤ５０を有する。
【０１１２】
こうして焼き付けした成分Ａは、３μｍの層厚を有し、手触りが滑らかであり、緻密（非多孔質）、ベージュ色（Ｌ＝６３．６９；ａ＝−０．３；ｂ＝５，６１）かつ半透明である。
【０１１３】
引き続き、異なるプレートに、成分Ｂ１、Ｂ２及びＢ３を、同様に面全体でスクリーン印刷を用いて７７メッシュスクリーンで成分Ａに印刷し、引き続き、２００℃／４５分にて乾燥する。
【０１１４】
成分Ａ及び成分Ｂ１からの勾配層を有する得られたプレートは、上面から見ると平滑、緻密かつ灰色（Ｌ＝４８；ａ＝−２；ｂ＝−３）である。成分Ａ及び成分Ｂ２からの勾配層を有する得られたプレートは、平滑、緻密かつ淡灰色（ベージュ灰色）（Ｌ＝５９；ａ＝−１．６；ｂ＝１．４）である。成分Ａ及び成分Ｂ３からの勾配層を有する得られたプレートは、平滑、緻密かつベージュ色（成分Ａ単独より明らかに不透明度が高い（透明度が高くない））（Ｌ＝６９；ａ＝−０．７；ｂ＝５．５）である。こうして製造した勾配層を有するプレートは、最大５００℃の短時間の温度負荷を受けるクックトップの要件を満たす。
【０１１５】
成分Ｂ３は、より詳細には、以下のように組成されていてよい：
ポリジメチルシロキサン：６０〜８０質量％
ＴｉＯ2（白色顔料）：０〜４０質量％
エフェクト顔料  Ｉｒｉｏｄｉｎ：０〜１０質量％
【０１１６】
例６：
成分Ａを、ＣＥＲＡＮ  ＣＬＥＡＲＴＲＡＮＳ(R)型（サイズ２５０×３００ｍｍ、厚さ４ｍｍ）の透明なガラスセラミックプレートの底面に、面全体でスクリーン印刷を用いて塗布し、かつ８８０℃／３０分にて焼き付けする。
【０１１７】
成分Ａは、７０％がホウケイ酸ガラス（約８２０℃のＴs）から成り、かつ３０％が黒色顔料（Ｃｒ−Ｆｅ−Ｎｉ−Ｍｎスピネル）から成り、５μｍ未満の粒度Ｄ５０を有する。
【０１１８】
こうして焼き付けした成分Ａは、４．２μｍの層厚を有し、手触りが滑らかであり、緻密、非多孔質、灰色（Ｌ＝３３．１；ａ＝−１；ｂ＝−０．９）かつ半透明である。引き続き、成分Ｂ１を、同様に面全体でスクリーン印刷（７７メッシュスクリーン）を用いて成分Ａに塗布し、かつ２００℃／９０分にて乾燥する。成分Ａ及び成分Ｂ１からの得られた勾配層は、平滑、緻密、黒色（Ｌ＝２７．５；ａ＝−０．２；ｂ＝−０．９）かつ光沢がある。
【０１１９】
場合によっては、底面に塗布される接着ビーズが上面から見えてしまうことが起こりうる。それゆえ、まず例１の成分Ａを施与し、引き続き例６に従った層を塗布してもよい。
【０１２０】
例７：
成分Ａを、ＣＥＲＡＮ  ＣＬＥＡＲＴＲＡＮＳ(R)型（サイズ２５０×３００ｍｍ、厚さ４ｍｍ）の透明なセラミック化されていないガラスプレートの底面に、面全体でスクリーン印刷（１８０メッシュスクリーン）を用いて塗布する。成分Ａは、５５％がホウケイ酸ガラス（約８２０℃のＴs）から成り、かつ４５％が黒色顔料（Ｃｒ−Ｆｅ−Ｎｉ−Ｍｎスピネル）から成り、５μｍ未満の粒度Ｄ５０を有し、スクリーン印刷媒体が混ざっている。
【０１２１】
基材のセラミック化の間、成分Ａを同時に焼き付けし、その後、これは１．４μｍの層厚を有し、手触りが滑らかであり、緻密、非多孔質、灰色かつ半透明である。
【０１２２】
引き続き、成分Ｂ１を、同様に面全体でスクリーン印刷（７７メッシュスクリーン）を用いて成分Ａに塗布し、かつ２００℃／９０分にて乾燥する。成分Ａ及び成分Ｂ１からの得られた勾配層は、平滑、緻密、かつ光沢のある黒色である。
【０１２３】
例８（比較例）：
成分Ｂ１を、ＣＥＲＡＮ  ＣＬＥＡＲＴＲＡＮＳ(R)型（サイズ２５０×３００ｍｍ、厚さ４ｍｍ）の透明なガラスセラミックプレートの底面に、面全体でスクリーン印刷（７７メッシュスクリーン）を用いて塗布し、引き続き２００℃／９０分にて乾燥する。こうして得られた成分Ｂ１は、２０μｍの層厚を有し、かつ暗灰色−黒色である。このプレートを５００℃の温度負荷に曝すと、変色する（より明るくなる）。シリコーン層に塊状の亀裂が発生し、そこで光はより強く散乱する。損傷を受けていないシリコーン層と、温度の影響によって損傷を受けたシリコーン層との間で生じる色の差は許容可能ではなく、すなわち、クックトップの要件を満たさない。したがって、単層コーティングとして、成分Ｂ１の材料は適していない。
【０１２４】
例９
成分Ａを、ＣＥＲＡＮ  ＣＬＥＡＲＴＲＡＮＳ(R)型（サイズ２５０×３００ｍｍ、厚さ４ｍｍ）の透明なガラスセラミックプレートの底面に、面全体でスクリーン印刷（１４０メッシュスクリーン）を用いて塗布し、引き続き７２５℃／１０分にて焼き付けする。成分Ａは、４０％が亜鉛−ホウケイ酸ガラス（約５７５℃のＴs）から成り、３０％が青色顔料（Ｃｏ−Ａｌ−Ｃｒスピネル）から成り、かつ３０％が緑色顔料（Ｃｏ−Ｚｎ−Ｔｉ−Ｃｒスピネル）から成り、５μｍ未満のＤ５０を有する。
【０１２５】
こうして焼き付けした成分Ａは、２．１μｍの層厚を有し、手触りが滑らかであり、緻密、非多孔質、青緑色かつ半透明である。
【０１２６】
引き続き、更なる層を形成する成分Ｂ２を、同様に面全体でスクリーン印刷を用いて成分Ａに塗布する。
【０１２７】
成分Ｂ２として、灰色のシリコーン塗料を使用する。これを５４メッシュスクリーンで印刷し、引き続き２３０℃／４５分にて乾燥する。
【０１２８】
成分Ａ及び成分Ｂ２からの得られた勾配層は、平滑、青緑色で不透明かつ光沢がある。
【０１２９】
こうして製造した、成分Ａ及びＢ２の材料から成る勾配層は、最大５００℃の短時間の温度負荷を受けるクックトップの要件を満たす。
【０１３０】
例１０：
成分Ａを、３ｍｍの厚さを有するＢｏｒｏｆｌｏａｔ  ３３型の耐熱性ホウケイ酸ガラスの底面に、面全体でスクリーン印刷（１００〜１４０メッシュスクリーン）を用いて塗布する。成分Ａは、４０％がビスマス−ホウケイ酸ガラス（約６００℃のＴs）から成り、かつ６０％が黒色顔料（Ｃｕ−Ｃｒスピネル）から成る。焼き付けは、６８０℃で１０分間行う。
【０１３１】
得られた層は、ほとんど黒色であり、緻密であり、かつ３．４μｍの層厚を有する。
【０１３２】
成分Ｂ１として、例えば公開公報ＤＥ１０２０１００３１８６６Ａ１に記載される、黒色のシリコーン塗料を使用する。これを７７メッシュスクリーンで印刷し、引き続き２００℃／４５分にて乾燥する。
【０１３３】
成分Ａ及び成分Ｂ１からの得られた勾配層は、平滑、緻密かつ光沢のある黒色である。
【０１３４】
例１１：
上述の例において、基材をまた半透明な成分Ａで印刷し、かつ焼き付けした。引き続き、基材の半分を不透明に背面印刷し（先の例で記載したように）、かつ片方の半分を透明な顔料不含のシリコーン樹脂で背面印刷し、引き続き乾燥する。プレート下方のディスプレイ表示は、透明な背面印刷を備えていてもオフ状態では見えず、しかし、オン状態では表示は十分読み取ることができる。不透明な部分と半透明なディスプレイ領域との色対比を可能な限り小さく保つために、透明なシリコーン樹脂をまた、有機染料で着色し、例えば、例１の場合は黒色染料Ｏｒａｓｏｌ(R)ＲＬｉで着色し又は例９の場合はフタロシアニンベースの染料で着色した。
【０１３５】
更なる可能な実施形態：
例えばクックトップとしての適用のために、底面のほかに、上面も装飾してよい。
【０１３６】
本発明は、成分Ａ（１つ目の層）及びＢ（更なる層）から成る、高い耐高温性を有する深みのある黒色のコーティングを準備することができた。
【０１３７】
殊に、以下のＬａｂ色空間の色値を有する層を準備した：
【表１】
0006333237.tif 000002
【０１３８】
殊に、成分Ａ及びＢからの層系の明度Ｌが２７未満であり、それに対して、単独で施与した成分Ａは２９．９の明度を有し、かつ成分Ｂは３０．８の明度を有することが確認される。したがって、第一の層及び更なる層を構成する両成分の組合せによって初めて、深みのある黒色の色印象が生じる。
【０１３９】
図２は、本質的な工程段階の概略的なフローチャートを示す。
【０１４０】
まず、ガラスセラミック基材を準備し、それから、顔料着色のための金属酸化物粒子及びガラスフラックス材料を有する層材料から成る第一の層を施与する。
【０１４１】
この第一の層を、緻密なテクスチャ層が形成されるように６００℃を超える温度で焼き付けする。
【０１４２】
それから、更なる層として、黒色のシリコーン塗料を施与する。このシリコーン塗料を、５００℃を下回る温度で乾燥する。
【０１４３】
図３は、コーティングされたガラスセラミック基材の様々なパターンの写真を示す。パターン６、８及び９は、市販されているような、暗色コーティングを有するコーティングされたガラスセラミック基材である。
【０１４４】
光学的印象はどちらかといえば灰色がかっていることが確認される。
【０１４５】
パターン７は、貴金属酸化物でコーティングしている。褐色−黒色の色印象が確認される。とはっていっても、この種のコーティングの施与は非常に高価である。
【０１４６】
パターン５は、本発明による方法に従ってコーティングしている。
【０１４７】
深みのある黒色の色印象が確認される。さらに、コーティングは、光沢のある反射性の色印象を有している。
【０１４８】
図４は、本発明の実施例１に従って、成分Ａでコーティングされたガラスセラミック基材のスペクトル透過率を示す。
【０１４９】
可視領域でスペクトル透過率は２０％未満であることが確認される。
【０１５０】
図５は、図３に示したパターンのＬａｂ系の明度値（Ｌ値）のグラフを示す。
【０１５１】
パターン５、つまり、本発明により施与されたコーティングは、最も低いＬ値を有し、これは、それどころか、貴金属酸化物が施与されたパターン７のＬ値をずっと下回ることが確認される。
【０１５２】
図６に関して、色座標の変化を、異なる色の背面印刷によって説明することにする。
【０１５３】
成分Ａは、この例では暗色に顔料着色している。
【０１５４】
底面コーティングとして使用した場合（前面図）、明るく顔料着色された成分Ｂ２とともに灰色の色印象が形成されることが確認される。
【０１５５】
図７〜図１０は、６８０℃で焼き付けした、第一の層のガラスフラックスベースのコーティング材料の走査型電子顕微鏡写真を示す。
【０１５６】
添加された粒子に基づき目的に合わせて所望の高次構造を有する大いに構造化された層が確認される。
【０１５７】
図９は、図７及び図８に示した縮尺と比べて、より拡大した写真を示す。
【０１５８】
図９では、焼き付けした層に亀裂形成が確認される。意想外にも、この亀裂形成は、層に第一の層のテクスチャを満たす更なる層が備わっている場合は、層の光学的様相に、目に見える顕著な影響を及ぼさないことがわかった。
【０１５９】
さらに、亀裂形成は、それどころか層系の耐高温性を高めるものと思われる。
【０１６０】
図１０は、層の断面図を示す。基材がどのようにコーティングに移行するかが確認され、個々の顔料粒子も良好に確認される。谷状部の底では、明らかな亀裂形成が確認される。
【０１６１】
図１１及び１２は、７０％の顔料粒子割合を有しており、かつ７２５℃で焼き付けした第一の層の走査型電子顕微鏡写真を示す。結果は、おおよそ匹敵しており、ここで、この層の構造深さは、さらに増大している。
【０１６２】
図１２に従った断面図においては、層がほぼ気孔を含んでいないことが良好に確認される。したがって、層材料自体は、焼き付けした後に非常に低い気孔率を有する。
【０１６３】
第一の層は、添加された粒子に基づく多孔質の構造の形成が回避されるように素早く焼き付けされることが望ましい。
【０１６４】
図１３及び図１４は、第二の層としてのシリコーン塗料で満たした層材料の走査型電子顕微鏡断面図を示す。
【０１６５】
ここで、図１３は、６５％の顔料割合を有する、６８０℃で焼き付けした第一の層に関係し、及び図１４は、７０％の顔料割合を有する、７２５℃で焼き付けした第一の層に関係する。
【０１６６】
走査型電子顕微鏡写真において、第一の層がシールされており、かつ、まさに平滑な表面が存在していることが確認される。
【０１６７】
さらに、この走査型電子顕微鏡写真においては、第一の層及び更なる層のコンポーネントは、ほとんど区別されえず、材料は段階的に相互に移行し合う。
【０１６８】
本発明によって、調理台用に高温安定性の着色された装飾コーティングを特に簡単かつ安価に製造することができる。
【符号の説明】
【０１６９】
１  ガラス基材又はガラスセラミック基材、  ２  基材、  ３  第一の層、  ４  更なる層、  ５〜９  パターン
【図１】
0006333237.tif 000003
【図２】
0006333237.tif 000004
【図３】
0006333237.tif 000005
【図４】
0006333237.tif 000006
【図５】
0006333237.tif 000007
【図６】
0006333237.tif 000008
【図７】
0006333237.tif 000009
【図８】
0006333237.tif 000010
【図９】
0006333237.tif 000011
【図１０】
0006333237.tif 000012
【図１１】
0006333237.tif 000013
【図１２】
0006333237.tif 000014
【図１３】
0006333237.tif 000015
【図１４】
0006333237.tif 000016